(57)【要約】【課題】裁ち放し性と曲げ柔らかさに優れた緯編地の提供。【解決手段】非弾性糸と弾性糸を含有し、表面と裏面とを有する緯編地であって、該弾性糸が該表面と該裏面とを連結しており、該表面、及び、該裏面において、該非弾性糸と該弾性糸とが引き揃ってニードルループを形成する部分を有し、該表面、及び、該裏面の該非弾性糸のシンカーループの総数に対する、該非弾性糸と該弾性糸とが引き揃って形成されているシンカーループの数の割合が５０％以下であることを特徴とする緯編地。【選択図】図４
2020193430.tif 000002
【特許請求の範囲】
【請求項１】
非弾性糸と弾性糸を含有し、表面と裏面とを有する緯編地であって、該弾性糸が該表面と該裏面とを連結しており、該表面、及び、該裏面において、該非弾性糸と該弾性糸とが引き揃ってニードルループを形成する部分を有し、該表面、及び、該裏面の該非弾性糸のシンカーループの総数に対する、該非弾性糸と該弾性糸とが引き揃って形成されているシンカーループの数の割合が５０％以下であることを特徴とする、緯編地。
【請求項２】
該非弾性糸と該弾性糸とが引き揃ってシンカーループを形成する部分を有さない、請求項１に記載の緯編地。
【請求項３】
前記表面、及び、前記裏面の非弾性糸のニードルループの総数に対する、該非弾性糸と前記弾性糸とが引き揃って形成されているニードルループの数の割合が５０％以上である、請求項１又は２に記載の緯編地。
【請求項４】
前記表面又は前記裏面のいずれか一方の面を構成する非弾性糸が、もう一方の面に連結していない、請求項１〜３のいずれか１項に記載の緯編地。
【請求項５】
前記緯編地を経緯共に９．８Ｎの荷重で伸長したときの、前記非弾性糸のループにおけるニードルループ長とシンカーループ長の比が０．２０〜０．８０である、請求項１〜４のいずれか１項に記載の緯編地。
【請求項６】
前記表面、及び、前記裏面において、前記非弾性糸がニット組織のみを形成する、請求項１〜５のいずれか１項に記載の緯編地。
【請求項７】
前記弾性糸が、前記表面又は前記裏面のいずれか一方の面のニット組織と、もう一方の面へのタック組織とを、編地緯方向へ交互に繰り返す組織である、請求項１〜６のいずれか１項に記載の緯編地。
【請求項８】
前記弾性糸同士が、合着又は融着している、請求項１〜７のいずれか１項に記載の緯編地。
【請求項９】
前記弾性糸と前記非弾性糸とが、合着又は融着している、請求項１〜８のいずれか１項に記載の緯編地。
【請求項１０】
前記緯編地の全てのコースに弾性糸を含む、請求項１〜９のいずれか１項に記載の緯編地。
【請求項１１】
全コース数に対する、非弾性糸と弾性糸とがプレーティングにより編成されているコース数の割合が５０％以下である、請求項１〜１０のいずれか１項に記載の緯編地。
【発明の詳細な説明】
【技術分野】
【０００１】
本発明は、緯編地に関する。
【背景技術】
【０００２】
より快適な衣服を求める市場の要求は年々高まっており、特に肌当たりが良く柔らかい風合いの肌着が好まれている。
従来、生地から衣料を作る場合、生地裁断部より糸のほつれやカールが発生するため、生地裁断部を縫製しこれらを抑制しているが、縫製部の凹凸が外観に影響を与え外観を損ねる他、縫製部が外衣によって圧迫されることで着用感の低下を招くという問題がある。そこで、肌当たりの良い衣服として、生地裁断部を無縫製とした、いわゆる裁ち放し衣服が市販されている。
例えば、以下の特許文献１には、裁断部の縫製処理が不要な編地を用いて作製された衣料が開示されている。しかしながら、熱融着弾性糸と非弾性糸とをプレーティングして編成し、熱セットを施した編地は、熱融着弾性糸と非弾性糸がニードルループとシンカーループの全てで融着し、及び／又は、シンカーループにおける見掛けの繊維径が太いため、編地が曲げ固くなり、風合いが好ましくない。また、シングル丸編機によって編成された編地であるため、カールが発生しやすい。
また、以下の特許文献２には、裁ち放し性と圧縮性と圧縮回復が良いダブル編地が開示されている。しかしながら、表裏面の地組織は非弾性糸と弾性糸をプレーティングし、熱融着弾性糸と非弾性糸がニードルループとシンカーループの全てで融着し、及び／又は、シンカーループにおける見掛けの繊維径が太いため、編地が固くなり、肌着として風合いが好ましくない。
また、以下の特許文献３には、伸長性及びほつれ性に優れるダブル編地が開示されている。しかしながら、編地は表面及び／又は裏面の地組織は非弾性糸と弾性糸をプレーティングし、熱着弾性糸と非弾性糸がニードルループとシンカーループの全てで融着し、及び／又は、シンカーループにおける見掛けの繊維径が太いため、編地が固くなり、肌着として風合いが好ましくない。
【先行技術文献】
【特許文献】
【０００３】
【特許文献１】特開２００５−１１３３４９号公報
【特許文献２】国際公開２００３／０３８１７３号
【特許文献３】特開２００４−５２１５７号公報
【発明の概要】
【発明が解決しようとする課題】
【０００４】
前記した技術の現状に鑑み、本発明が解決しようとする課題は、裁ち放し性と曲げ柔らかさに優れた緯編地を提供することである。
【課題を解決するための手段】
【０００５】
本願発明者らは、上記課題を解決すべく鋭意検討し実験を重ねた結果、以下の構成により課題を解決しうることを予想外に見出し、本発明を完成するに至ったものである。
【０００６】
すなわち、本発明は以下のとおりのものである。
［１］非弾性糸と弾性糸を含有し、表面と裏面とを有する緯編地であって、該弾性糸が該表面と該裏面とを連結しており、該表面、及び、該裏面において、該非弾性糸と該弾性糸とが引き揃ってニードルループを形成する部分を有し、該表面、及び、該裏面の該非弾性糸のシンカーループの総数に対する、該非弾性糸と該弾性糸とが引き揃って形成されているシンカーループの数の割合が５０％以下であることを特徴とする、緯編地。
［２］前記非弾性糸と前記弾性糸とが引き揃ってシンカーループを形成する部分を有さない、［１］に記載の緯編地。
［３］前記表面、及び、前記裏面の非弾性糸のニードルループの総数に対する、該非弾性糸と前記弾性糸とが引き揃って形成されているニードルループの数の割合が５０％以上である、前記［１］又は［２］に記載の緯編地。
［４］前記表面又は前記裏面のいずれか一方の面を構成する非弾性糸が、もう一方の面に連結していない、前記［１］〜［３］のいずれかに記載の緯編地。
［５］前記緯編地を経緯共に９．８Ｎの荷重で伸長したときの、前記非弾性糸のループにおけるニードルループ長とシンカーループ長の比が０．２０〜０．８０である、前記［１］〜［４］のいずれかに記載の緯編地。
［６］前記表面、及び、前記裏面において、前記非弾性糸がニット組織のみを形成する、前記［１］〜［５］のいずれかに記載の緯編地。
［７］前記弾性糸が、前記表面又は前記裏面のいずれか一方の面のニット組織と、もう一方の面へのタック組織とを、編地緯方向へ交互に繰り返す組織である、前記［１］〜［６］のいずれかに記載の緯編地。
［８］前記弾性糸同士が、合着又は融着している、前記［１］〜［７］のいずれかに記載の緯編地。
［９］前記弾性糸と前記非弾性糸とが、合着又は融着している、前記［１］〜［８］のいずれかに記載の緯編地。
［１０］前記緯編地の全てのコースに弾性糸を含む、前記［１］〜［９］のいずれかに記載の緯編地。
［１１］全コース数に対する、非弾性糸と弾性糸とがプレーティングにより編成されているコース数の割合が５０％以下である、前記［１］〜［１０］のいずれかに記載の緯編地。
【発明の効果】
【０００７】
本発明に係る緯編地は、裁ち放し性と曲げ柔らかさに優れた編地である。
【図面の簡単な説明】
【０００８】
【図１】経緯における編みかた（ニット）のループ状態の説明図である。
【図２】経緯における編みかた（タック）のループ状態の説明図である。
【図３】経緯における編みかた（ミス（ウェルト））のループ状態の説明図である。
【図４】本実施形態の編目構造の一例である。
【図５】本実施形態の編組織の編方図の一例である。
【図６】本実施形態の編組織の編方図の一例である。
【図７】本実施形態の編組織の編方図の一例である。
【図８】本実施形態の編組織の編方図の一例である。
【図９】本実施形態の編組織の編方図の一例である。
【図１０】本実施形態の編組織の編方図の一例である。
【図１１】本実施形態の編組織の編方図の一例である。
【図１２】本実施形態の編組織の編方図の一例である。
【図１３】本実施形態の編組織の編方図の一例である。
【図１４】本実施形態の編組織の編方図の一例である。
【図１５】本実施形態の編組織の編方図の一例である。
【図１６】本実施形態の編組織の編方図の一例である。
【図１７】比較例の編組織の編方図の一例である。
【図１８】比較例の編組織の編方図の一例である。
【図１９】比較例の編組織の編方図の一例である。
【図２０】比較例の編組織の編方図の一例である。
【図２１】本実施形態の編地のカール測定法の説明図である。
【発明を実施するための形態】
【０００９】
以下、本発明の実施形態について詳細に説明する。
本実施形態の緯編地は、非弾性糸と弾性糸を含有し、表面と裏面とを有する緯編地であって、該弾性糸が該表面と該裏面とを連結しており、該表面、及び、該裏面において、該非弾性糸と該弾性糸とが引き揃ってニードルループを形成する部分を有し、該表面、及び、該裏面の非弾性糸のシンカーループの総数に対する、該非弾性糸と該弾性糸とが引き揃って形成されているシンカーループの数の割合が５０％以下であることを特徴とする。
【００１０】
本実施形態の緯編地は、２列以上の針床を有する緯編機を用いて編成される緯編地であり、一般的には丸編機によって編成される。従来の緯編地は編地裁断部からループが反りあがるためカールが発生する。他方、本実施形態の緯編地は、２枚の編地を弾性糸で連結する構造を取っており、２枚の編地は編地裁断部からそれぞれ反対の方向へ反りあがろうとするため、お互いが反りあがる力を消しあい、カールが発生しにくい。
【００１１】
本実施形態において、表面と裏面とは特に区別はなく、丸編機で編成される場合は、シリンダ側の編針によって編成された面（シリンダ面ともいう）と、ダイアル側の編針によって編成された面（ダイアル面ともいう）を有していればよい。
本実施形態において、「ループ」とはニードルループとシンカーループに分けられる（図１参照）。尚、タック組織においては、オールドループのニードルループと重なる部分をニードルループとする（図２参照）。また、ミス（ウェルト）組織においては、糸が針にかかることが無いため、ニードルループは存在せず、全てシンカーループとなる（図３参照）。
【００１２】
本実施形態の緯編地は、非弾性糸と弾性糸とが引き揃ってニードルループを形成する部分を有することを特徴とする。本実施形態において、「非弾性糸と弾性糸とが引き揃ってニードルループを形成する部分」とは、非弾性糸がニット組織又はタック組織を形成する際に、弾性糸も同一の針に給糸され、非弾性糸と弾性糸とが重なってニードルループ構造を形成している部分のことを指す。
【００１３】
本実施形態の緯編地は、表面、及び、裏面の非弾性糸のシンカーループの総数に対する、非弾性糸と弾性糸とが引き揃って形成されているシンカーループの数の割合が５０％以下であることを特徴とし、前記割合が２５％以下であることが好ましく、非弾性糸と弾性糸とが引き揃ってシンカーループを形成する部分を有さないことがより好ましい。前記シンカーループの数の割合が５０％以下であることで、熱処理後に弾性糸と非弾性糸とが過剰に合着又は融着することなく、また、シンカーループにおける見掛けの繊維径が太くなることがないため、曲げ柔らかさ（風合い）に優れる編地となる。例えば、丸編機シリンダ側を全針ニット、丸編機ダイアル側を全針タックとして選針し、非弾性糸をシリンダ側のみに給糸し、弾性糸はシリンダ側及びダイアル側の双方の針に掛かるように給糸することで、シリンダ針には非弾性糸と弾性糸とが引き揃った状態となり、シリンダ側のニットによって編成されるループはニードルループのみが引き揃った構造となるが、弾性糸はダイアル側へ渡るため、非弾性糸と弾性糸のシンカーループが重ならない構造となる（図４参照）。また、本実施形態において、表面、及び、裏面の非弾性糸のシンカーループの総数に対する、表面と裏面とを連結する弾性糸以外の弾性糸（例えば表面又は裏面にプレーティングされている弾性糸など）と非弾性糸とが引き揃って形成されているシンカーループの数の割合も５０％以下であることが好ましい。
【００１４】
また、非弾性が丸編機シリンダ側にて１針飛ばしでニット組織を編成する場合、弾性糸がシリンダ側では非弾性糸と同一の針へ１針飛ばしでニット組織の編成を、ダイアル側では１針飛ばしでタック組織の編成を、交互に繰り返すことで、非弾性糸と弾性糸のシンカーループが重ならない構造となる（図６参照）。
【００１５】
丸編機による編成におけるダイアル針とシリンダ針の関係はリブ出合いであってもインターロック出合いでもよく、出合いに応じて組織を適宜選択すればよい。
つまり、本実施形態の緯編地は、ループの中で非弾性糸と弾性糸が引き揃う部分と引き揃わない部分を形成する構造となり、これにより裁ち放し性と曲げ柔らかさを両立する。ニードルループとシンカーループの両方において非弾性糸と弾性糸がコース全体において引き揃っている、いわゆるプレーティング編の場合、熱セットを施した編地は非弾性糸と弾性糸とがニードルループとシンカーループの全てで融着し、また、シンカーループにおける見掛けの繊維径が太いため、編地が曲げ固くなり、風合いが好ましくない。
【００１６】
本実施形態の緯編地に含まれる「非弾性糸」とは、後述する例外を除いては、最大伸度が１００％より小さい繊維を指す。非弾性糸としては天然繊維、合成繊維を用いることが可能であり、特に限定されるものではない。
天然繊維としては、綿、麻、絹、羊毛等が挙げられる。また、合成繊維としては、ポリエチレンテレフタレート、ポリトリメチレンテレフタレート等のポリエステル繊維、ナイロン６やナイロン６６等のポリアミド繊維、ポリエチレンやポリプロピレン等のポリオレフィン繊維等が挙げられ、これらのブライト糸、セミダル糸、フルダル糸等任意に選択でき、繊維の断面形状も丸型、楕円型、Ｗ型、繭型、中空糸等任意な断面形状であることができ、繊維の形態についても特に限定されず、原糸、仮撚等の捲縮糸であってもよい。
また、レーヨンやキュプラ、リヨセル等の再生（精製）セルロース繊維を用いてもよく、前記セルロース繊維は、原糸、撚糸として単一糸の形態であることができ、また、以下に例示する合成繊維との複合糸の形態であってもよい。
【００１７】
複合糸の形態は特に限定されず、インターレースによる複合や合撚による複合など、用途に合わせた複合方法を選択すればよい。セルロース繊維と合成繊維との複合糸の繊度としては１９〜９０ｄｔｅｘの繊度とすることが好ましく、これにより、曲げ柔らかさに優れ、薄手で暑熱環境下における着用感に優れた編地を得ることができる。
【００１８】
尚、本実施形態においては、用語「非弾性糸」は、例外的に、弾性糸を含む複合糸を包含する。この場合、最大伸度が１００％以上となってもよい。弾性糸と合成繊維又は天然繊維との複合糸であるシングルカバードヤーン（ＳＣＹ）やダブルカバードヤーン（ＤＣＹ）を用いる場合、弾性糸と複合する糸との総繊度が３０〜１００ｄｔｅｘであることが好ましく、編地製造の容易さの観点からは４０〜８０ｄｔｅｘであることがより好ましい。
【００１９】
本実施形態における緯編地に含まれる弾性糸とは、合成繊維とは異なるものであり、最大伸度１００％以上の繊維を指す。弾性糸のポリマーや紡糸方法には特に限定されず、ポリウレタン系、ポリエーテルエステル系の弾性糸を使用することができ、例えば、ポリウレタン系弾性糸では、乾式紡糸又は溶融紡糸したものが使用できる。弾性糸は、染色加工時のプレセット工程の通常処理温度である１８０℃近辺で伸縮性を損なわないことが好ましい。また、弾性糸が特殊ポリマーや無機物等の粉体を含有することにより、高セット性、消臭性、抗菌性の機能性を有する弾性糸も使用可能である。弾性糸の繊度は９〜８０ｄｔｅｘであることが好ましく、編地製造の容易さの観点からは１５〜６０ｄｔｅｘであることがより好ましい。
また、裁ち放し性向上の観点より、弾性糸として合着性又は融着性の弾性糸を用いることができる。但し、適切な後加工等により所望の裁ち放し性を達成できるのであれば、必ずしも合着性又は融着性の弾性糸でなくてもよい。
【００２０】
本実施形態の緯編地は、弾性糸が表面と裏面とを連結することを特徴とする。弾性糸が表面と裏面の双方の針床に渡ることで、それぞれの面の編地が弾性糸によって橋渡しされ連結した構造となる。弾性糸による連結は、非弾性糸のシンカーループの総数に対する、非弾性糸と弾性糸のシンカーループが引き揃って形成されているシンカーループの数の割合が５０％以下である構造であれば、編地の部分的な連結でもよい（図１４参照）。
【００２１】
本実施形態の緯編地は、裁ち放し性、特にほつれ性の観点から、表面、及び、裏面の非弾性糸のニードルループの総数に対して、非弾性糸と弾性糸とが引き揃って形成されているニードルループの数の割合が５０％以上であることが好ましく、７５％以上であることがより好ましく、１００％であることが最も好ましい。表面、及び、裏面の非弾性糸のニードルループの総数に対して非弾性糸と弾性糸とが引き揃って形成されているニードルループの数の割合をそれぞれ任意の割合に調節するためには、ジャカード編機の場合は１針単位での組織を設計すればよく、ジャカード編機でない場合は１完全組織のコースやウェルを増減させればよい。尚、１完全組織とは、編地を構成する編組織の最小の繰り返しコース数及びウェル数のことを指し、例えば、図１１の組織は２コース、４ウェルが１完全組織となる。
【００２２】
通常、編地中において弾性糸と引き揃わない非弾性糸は、洗濯による摩擦や鋭利な物との接触により引き出されやすい。特に編地裁断部においては引き出された糸が審美性を大きく損なうのみならず、ほつれた糸が肌に当たりチクチクした感触やかゆみを生じる等、着用感を大きく損なう。そのため、裁ち放し可能な編地においては、編地裁断部がほつれないことは非常に重要である。表面、及び、裏面の非弾性糸のニードルループの総数に対して、非弾性糸と弾性糸とが引き揃って形成されているニードルループの数の割合が前記好ましい範囲内であれば、裁断部のほつれが少ないため弾性糸と引き揃っていない非弾性糸が洗濯などによって伸長や負荷を受けた際にも引き出されることなく、裁ち放し性に優れ、さらに、着用感に優れた編地となる。
【００２３】
本実施形態の緯編地は、一方の面を構成する非弾性糸が、もう一方の面に連結していないことが好ましい。一方の面を構成する非弾性糸が、もう一方の面に連結していない構造とするためには、例えば、２列以上の針床からなる丸編機を適宜選択し、非弾性糸が針床間を移動しない編地組織を各針床で編成すればよい。本実施形態の緯編地は、非弾性糸が一方の面を構成する非弾性糸がもう一方の面に連結していないことで、薄地で、かつ、曲げ柔らかさに優れた風合いのよい、裁ち放し可能な編地を得ることができる。さらに、それぞれの面を構成する非弾性糸の種類を変えることで、緯編地表裏で異なる機能を持たせることや、表裏で柄を変えるような意匠性に優れる裁ち放し可能な編地を得ることができる。
【００２４】
本実施形態の緯編地においては、裁ち放し性、特にほつれ性の観点から、経緯共に９．８Ｎの荷重で伸長した際の、同一コースにおける非弾性糸のループにおけるニードルループ長とシンカーループ長の比（シンカーループ長／ニードルループ長）が０．２０〜０．８０であることが好ましく、０．２５〜０．６５であることがより好ましい。コースによって組織が異なる編地の場合、比が最も大きいコースの比とする。前記ループ長の比が前記好ましい範囲であれば、裁断部のほつれが少ないため弾性糸と引き揃っていない非弾性糸が洗濯などによって伸長や負荷を受けた際にも引き出されることなく、裁ち放し可能な編地として優れ、さらに、身体の動作にも追随する伸縮性を有する着用感に優れた編地となる。
【００２５】
前記ループ長の比を調節するためには、編成時の度目調整と繊度に応じた適正な編機ゲージを選択すればよい。
前記ループ長の比の測定方法の詳細は実施例の項で説明するが、編地を経緯それぞれ９．８Ｎの応力で伸長し、ピン枠で固定した後、マイクロスコープによる測定により９．８Ｎ伸長時ニードルループ長と９．８Ｎ伸長時シンカーループ長を測定する。この方法により、編地を破壊することなく測定を実施することが可能である。
【００２６】
本実施形態の緯編地は、表面、及び、裏面において、非弾性糸がニット組織のみを形成することが好ましい。非弾性糸がニット組織のみであることにより、凹凸感が小さく表裏面が滑らかであり、曲げ柔らかさに優れた、肌着としてより好適な編地を得ることが可能となる。
【００２７】
本実施形態の緯編地において、裁ち放し性、及び、曲げ柔らかさの観点から、弾性糸が表面又は裏面いずれか一方の面のニット組織と、もう一方の面へのタック組織とを編地緯方向へ交互に繰り返す組織であることが好ましい。本実施形態の緯編地において、表面、及び、裏面それぞれにおいて弾性糸が形成するニット組織とタック組織は、図６や図１０のように針を飛ばしていても、図５のように針を飛ばしていなくてもよいが、裁ち放し性の観点からは、針を飛ばしていないことが好ましい。
【００２８】
本実施形態の緯編地において、裁ち放し性の観点から、弾性糸同士が合着又は融着していることが好ましく、また、弾性糸同士に加え非弾性糸と弾性糸とが合着又は融着していることがより好ましい。尚、「合着又は融着している」とは、一方又は双方の糸が溶融また賦形によって一体化し、糸が動きにくくなっていることを言う。
弾性糸同士を合着又は融着させるためには、１５０℃〜２１０℃の範囲で乾熱セットを行うか、９０℃以上の温度で湿熱セットを実施すればよい。
【００２９】
本実施形態の編地において、裁ち放し性の観点から、全てのコースに弾性糸が含まれていることが好ましい。
非弾性糸と弾性糸を針山へ給糸する方法には特に限りはなく、適宜好適な方法を選択すればよい。いずれの編成方法であっても、本実施形態の組織であれば得られる編地に変化はなく、非弾性糸のシンカーループの総数に対する、非弾性糸と弾性糸が引き揃って形成されているシンカーループの数の割合が５０％以下である、曲げ柔らかい編地が得られる。
【００３０】
編地を衣服とする場合、編地緯方向（コース方向）が製品の緯方向となることが一般的である。着用中に体の動作や体形に追随しやすく、風合いの良い編地を得るためには、編地緯方向の曲げ柔らかさ（編地経方向（ウェル方向）の折り目ができるよう折り曲げた時の柔らかさ）が重要である。特に、肌着として用いられる編地としては、柔らかい風合いの編地が求められる。柔らかい風合いの編地を得るためには、特に曲げ柔らかさを大きくすることが重要である。曲げ柔らかさは、詳細は後掲するが、カトーテック株式会社製ＫＥＳ−ＦＥ２−ＡＵＴＯ−Ａ自動純曲げ試験機による曲げ剛性の測定により評価することができる。前記試験機で測定される曲げ剛性は、０．００２０ｃＮ・ｃｍ２/ｃｍ〜０．０２００ｃＮ・ｃｍ２/ｃｍの範囲が好ましく、さらに好ましくは０．００２０ｃＮ・ｃｍ２/ｃｍ〜０．０１８０ｃＮ・ｃｍ２/ｃｍであり、前記範囲内であることで、柔らかい風合いかつ身体の湾曲や動作に追随する着用感に優れた編地となる。本実施形態の組織であれば、非弾性糸のシンカーループの総数に対する、非弾性糸と弾性糸が引き揃って形成されているシンカーループの数の割合が５０％以下であるため、前記好ましい範囲の曲げ剛性を十分達成することができる。加えて、非弾性糸の単糸繊度を小さくすることや、糸繊度に対して大きいゲージを選択しニードルループ同士の間隔を広げて粗密化することで、曲げ柔らかさをさらに高めることも可能である。
【００３１】
本実施形態の緯編地は、同一コースにおける非弾性糸のループ長と弾性糸のループ長の比（非弾性糸ループ長／弾性糸ループ長）が、１．０〜３．０であることが好ましい。同一コースにおける非弾性糸のループ長と弾性糸のループ長の比が前記好ましい範囲であることで、表裏の編地を適切な張力で連結することができ、より着用に適した伸縮性を有する編地を得ることができる。また、前記ループ長の比が１．０以上の場合、弾性糸の張力が十分に大きいため、表裏の連結が強固であり、洗濯などで表裏の生地間でずれが発生しにくく、しわになりにくく外観がよい。同一コースにおける非弾性糸のループ長と弾性糸のループ長の比を調節するためには、度目や糸送り量の調整の他、針床の間隔を変更する手段などで適宜調整することが可能である。尚、本実施形態においては、編地を分解し、１コース中における１００ウェル当たりの糸の長さをループ長とし、単位はｍｍ／１００ｗとして表記している。尚、コースによって組織が異なる編地の場合、比が最も大きいコースにおける比とする。
【００３２】
本実施形態の緯編地は、編地緯方向へ４０％伸長した際の応力が１５０ｃＮ以下であることが好ましく、より好ましくは１３０ｃＮ以下である。編地緯方向の４０％伸長時の応力が１５０ｃＮ以下であれば、着用時に編地を伸長した際もツッパリ感を感じることなく快適に着用することができ、回復性があるため着用後は編地が余ることなくフィットし外観を損ねることがない、ソフトストレッチな編地を得ることができる。尚、編地経緯方向とも４０％伸長時の応力が１３０ｃＮ以下であれば、前記効果はさらに高いものとなる。
前述の曲げ柔らかさと編地緯方向へ４０％伸長した際の伸長力の前記好ましい範囲を達成するためには、例えば、編地を最大伸長時の非弾性糸ニードルループ長と最大伸長時の非弾性糸シンカーループ長の比を０．２０〜０．８０とすることや、同一コースにおける非弾性糸のループ長と弾性糸のループ長比を１．０〜３．０の範囲で調整することで達成可能である。
【００３３】
本実施形態の緯編地の目付は、７０ｇ／ｍ２〜１８０ｇ／ｍ２であることが好ましく、７０ｇ／ｍ２〜１６０ｇ／ｍ２がより好ましい。目付が７０ｇ／ｍ２以上であれば、衣服とした時の破裂強度が向上し、実着用上の問題がない編地となる。また、目付が１８０ｇ／ｍ２以下であれば、編地が厚くなりすぎることがないため、柔らかい風合いの編地が得られ、肌着としての着用に適した編地となる。
【００３４】
本実施形態の緯編地の厚みは、０．３０ｍｍ〜１．００ｍｍであることが好ましく、０．４０ｍｍ〜０．９０ｍｍであることがより好ましい。厚みが０．３０ｍｍ以上であれば、着用時の透けや強度に問題なく、また、１．００ｍｍ以下であれば、目付が大きくなりすぎることがなく、厚地でないため、肌着に使用した場合、蒸れにくく、肌当たりが良く、風合いの良い編地が得られる。
【００３５】
本実施形態の緯編地を得るために使用される編機は特に限定されず、編機のゲージについては任意に選択可能であるが、２４〜５０ゲージ程度の編機の使用が好ましい。２４ゲージ以上であれば、針のサイズが十分に小さいため、細繊度の糸を用いることで小さな編目からなる編地を編成可能であり、編地表面が平滑で肌触りがよく、審美性の良い編地を得ることができる。また、５０ゲージ以下であれば、ループサイズが小さくなりすぎることを防ぎ、着用時にストレスを感じることのない適切なストレッチ性を付与することができる。
【００３６】
本実施形態の緯編地は、染色加工されていてもよい。染色仕上げ方法としては、通常の染色仕上工程が使用でき、使用する繊維素材に応じた染色条件とし、使用する染色機も液流染色機、ウインス染色機、パドル染色機などの任意の使用が可能である。また、吸水性や柔軟性を向上させる加工剤を使用することができる。柔軟剤としては、シリコン系やウレタン系、エステル系の柔軟剤を用いることができ、濃度としては求められる編地の風合いに応じて適宜選択すればよいが、０．１％ｏｗｆ〜２．０％ｏｗｆの範囲であれば、曲げ柔らかさが良好となり編目間の摩擦が低減されることによりソフトストレッチ性と回復性を付与することが可能である。
本実施形態の緯編地は、曲げ柔らかさ（風合い）の観点から、全コース数に対する、非弾性糸と弾性糸とがプレーティングにより編成されているコース数の割合が５０％以下であることが好ましく、２５％以下であることがより好ましい。
【実施例】
【００３７】
以下、実施例により本発明を具体的に説明する。無論、本発明はこれらの実施例のみに限定されるものではない。
以下、実施例等で用いた特性値の測定法を示す。尚、測定に用いる編地は、衣料から切り出された編地であるが、本発明は衣料となっていない編地をも包含し、用途は衣料に限られるものではない。
【００３８】
（１）非弾性糸のニードルループの総数に対する非弾性糸と弾性糸とが引き揃って形成されているニードルループの数の割合、及び、非弾性糸のシンカーループの総数に対する非弾性糸と弾性糸とが引き揃って形成されているシンカーループの数の割合
非弾性糸のニードルループの総数に対する非弾性糸と弾性糸とが引き揃って形成されているニードルループ数の割合は、編地中の任意の１つの１完全組織を選び、目視にて非弾性糸のニードルループの総数と、非弾性糸と弾性糸とが引き揃って形成されているニードルループ数の数を計測し、後者を前者で除して算出した。尚、本実施形態において、ニードルループは図１〜図３に示すように、ニット組織とタック組織のことを指す。また、「非弾性糸と弾性糸が引き揃って形成されているニードルループ」とは、非弾性糸と弾性糸とが重なってニードルループ構造を形成するニードルループのことを言う。弾性糸のみがニット又はタックを形成するループは、非弾性糸と弾性糸とが引き揃っているものとは数えない。非弾性糸のシンカーループの総数に対する非弾性糸と弾性糸とが引き揃って形成されているシンカーループの数の割合も、上記の非弾性糸のニードルループの総数に対する非弾性糸と弾性糸とが引き揃って形成されているニードルループ数の割合と同様にして計測及び算出する。
【００３９】
（２）全コース数に対する、非弾性糸と弾性糸とがプレーティングにより編成されているコース数の割合
（１）において選んだ１完全組織における全コース数と、該１完全組織中における非弾性糸と弾性糸とがプレーティングにより編成されているコース数を計測し、後者を前者で除して算出した。尚、「非弾性糸と弾性糸とがプレーティングにより編成されているコース」とは、非弾性糸と弾性糸とが同一コースにおいてニードルループ及びシンカーループの両方で同じ組織を編成しているコースのことをいう。
【００４０】
（３）非弾性糸のニードルループ長とシンカーループ長の比
幅３０cmのチャックを用いて、チャック間が３０ｃｍ四方となるように把持した編地を経緯９．８Ｎの応力にて伸長し、経緯ともに長方形のピン枠（内寸２７ｃｍ×２４ｃｍ、太さ１．５ｃｍ）で固定した後、マイクロスコープ（キーエンス社製ＶＨＸ−６０００）を用い、任意の倍率にて編地表裏面を撮影した。撮影した画像において、ピン枠内中心付近の編地の任意の１完全組織を選び、該１完全組織の全コースの非弾性糸について、それぞれ以下の通りループ長計測行った。非弾性糸の任意のニードルループの一端を起点として、該ニードルループの端から端までと、続くシンカーループの端から端までを１セットとし、コース方向に連続する１０セット分の総ニードルループ長及び総シンカーループ長を測定し、セット数（１０）で除して、非弾性糸のニードルループ及びシンカーループ長を算出する。尚、ループ長は、前記マイクロスコープの基本計測機能の「フリーライン測定」を用い、糸の中心を通るようループの形状に沿って測定カーソルを移動させ、カーソルの移動距離から計測する。この時、ニードルループとシンカーループは、図１〜図３に示すように、実線部をニードルループ、点線部をシンカーループとして計測した。
上記の通り計測した１完全組織の全コースの非弾性糸のニードルループ長とシンカーループ長より、それぞれ非弾性糸のループにおけるニードルループ長とシンカーループ長の比を以下の式：
非弾性糸のニードルループ長とシンカーループ長の比＝非弾性糸のニードルループ長／非弾性糸のシンカーループ長
により算出する。
このようにして算出された１完全組織の全コースの非弾性糸のニードルループ長とシンカーループ長の比のうち、最も大きい値を、編地の非弾性糸のニードルループ長とシンカーループ長の比とした。
【００４１】
（４）同一コースにおける非弾性糸のループ長と弾性糸のループ長の比
編地の任意の１完全組織において、該１完全組織の全コースについて、それぞれのコース中における１００ウェル分の範囲を裁断、解編し、非弾性糸と弾性糸を抜き出し、２０℃５０％の標準環境にて、以下方法によってループ長の測定を行う。
非弾性糸：解編して得られた非弾性糸の片端を固定して吊り下げ、反対側の端に以下に示す糸種に応じた所定の荷重をかけ、３０秒後の長さを測定する。単位はｍｍ／１００ｗとして表記している。尚、非弾性糸と弾性糸の複合糸については、本方法によりループ長を測定する。
＜糸種による荷重＞
合成繊維の伸縮かさ高糸、非弾性糸と弾性糸の複合糸：８.８２ｍＮ／ｄｔｅｘ
その他非弾性糸：２．９４ｍＮ／ｄｔｅｘ
弾性糸：解編して得られた弾性糸の片端を固定して吊り下げ、該弾性糸がほぼ直線状になっていることを確認し、その状態での長さを測定する。単位はｍｍ／１００ｗとして表記している。
上記の通り計測した１完全組織の全コースの１００ウェル分の非弾性糸と弾性糸のループ長より、それぞれ同一コースにおける非弾性糸のループ長と弾性糸のループ長の比を以下の式：
同一コースにおける非弾性糸のループ長と弾性糸のループ長の比＝非弾性糸のループ長／弾性糸のループ長
により算出する。
このようにして算出された１完全組織の全コースの１００ウェル分の非弾性糸のニードルループ長とシンカーループ長の比のうち、最も大きい値を、編地の非弾性糸のニードルループ長とシンカーループ長の比とする。
【００４２】
（５）目付（ｇ／ｍ２）
編地の目付を、ＪＩＳ−Ｌ−１０９６の標準状態における単位面積当たりの質量Ａ法（ＪＩＳ法）に準じて測定する。
【００４３】
（６）厚み（厚さ）（ｍｍ）
編地の厚みを、ＰＥＡＣＯＣＫ社製編地用厚み計にて、編地の任意の位置３か所を測定し、３か所の平均値を算出する。
【００４４】
（７）編目密度
ウェル数：編地緯方向（コース方向）１インチにおけるニードルループの数を計測する。メッシュ部を含む編地の場合、編地組織によってはニードルループの数がコースごとに異なる場合があるが、この場合、最もニードルループの数が多いコースのニードルループの数をウェル数とし、単位はウェル／インチ（ｗ／ｉｎｃｈ（２．５４ｃｍ））とする。
コース数：編地経方向（ウェル方向）１インチにおけるニードルループの数を計測する。メッシュ部を含む編地の場合、編地組織によってはニードルループの数がウェルごとに異なる場合があるが、この場合、最もニードルループの数が多いウェルのニードルループの数をウェル数とし、単位はコース／インチ（ｃ／ｉｎｃｈ）とする。
【００４５】
（８）編地緯方向の曲げ柔らかさ（曲げ剛性）
カトーテック株式会社製ＫＥＳ−ＦＥ２−ＡＵＴＯ−Ａ自動純曲げ試験機を用いて測定する。巾２０．０ｃｍ×長さ２０．０ｃｍにカットした編地を試験片とする。編地緯方向の曲げ剛性（編地経方向に折り目ができるよう折り曲げた時の編地の硬さ）を測定する場合、編地経方向の裁断部が試料台の奥になるよう試験片を試料台へ乗せ、試料挿入位置確認用ランプが点灯するまで奥に試験片を挿入し、測定を実施する。尚、本実施例においては測定感度を４．０ｇｆ・ｃｍ／１０Ｖとしたが、試験片の曲げ剛性の大きさに応じて、４．０〜５０．０ｇｆ・ｃｍ／１０Ｖの範囲で適宜調節してもよい。前記試験機においては、編地を上に曲げた時の曲げ剛性と下に曲げた時の曲げ剛性が測定され、その平均値を採用する。試験は３つの試験片について実施し、その平均を算出する。尚、前記試験機においては単位がｇｆ・ｃｍ2／ｃｍとして出力されるため、これに０．９８０６６５を乗じ、ｃＮ・ｃｍ2/ｃｍへ換算する。
曲げ剛性は、値が小さいほど、編地が柔らかく、身体の湾曲や運動に追随しやすく、風合いに優れる。本実施例においては、曲げ剛性が０．０２００ｃＮ・ｃｍ２/ｃｍ以下であれば曲げ柔らかく、さらに０．０１８０ｃＮ・ｃｍ２/ｃｍ以下であれば、曲げ柔らかさに優れると判断した。
【００４６】
（９）４０％伸長時の応力（荷重、ｃＮ）
巾２．５ｃｍ×長さ１５ｃｍにカットした編地を、引張試験機を使用し、２．５ｃｍ巾で編地両端を把持する。このとき、把持部と把持部の間隔が１０ｃｍとなるように把持し、３００ｍｍ／分の速度で、伸長率０％から８０％まで伸長し、次いで伸長率８０％から０％まで回復させる過程を３回繰り返し、伸長３回目における伸長率４０％の際の応力を４０％伸長時の応力とする。
【００４７】
（１０）裁ち放し性
裁ち放し性は以下の（ａ）裁断部カールと（ｂ）ほつれ性の２つの観点より評価する。
［（ａ）裁断部カール］
＜編地緯方向の裁断部カール＞
編地緯方向へ１０ｃｍ、編地経方向へ２．５ｃｍに切断した長方形の編地を試験片とし、水平な机上に置いた。次いで、両短辺を１．５ｃｍ程度の幅で、指で把持し、１０ｃｍの長辺が１５ｃｍとなるよう伸長し（５０％伸長）、伸長時の試験片長辺中央に生じるカールの角度を、図２１に示すように、水平な編地（１）に接する直線（２）と、５０％伸長時の編地の端部約３ｍｍに接する直線（３）とが交わるカール角度（ｄ）を測定した。
＜編地経方向の裁断部カール＞
編地経方向へ１０ｃｍ、編地緯方向へ２．５ｃｍに切断した長方形の編地を試験片とし、水平な机上に置いた。次いで、両短辺を１．５ｃｍ程度の幅で、指で把持し、１０ｃｍの長辺が１５ｃｍとなるよう伸長し（５０％伸長）、伸長時の試験片長辺中央に生じるカールの角度を、図２１に示すように、水平な編地（１）に接する直線（２）と、５０％伸長時の編地の端部約３ｍｍに接する直線（３）とが交わるカール角度（ｄ）を測定した。
カール角度が６０°未満であれば裁ち放しのまま衣服として使用できるが、３０°以下であればカールがほとんど目立たないため裁ち放しの衣料としてより好適であり、５°以下であれば外衣に響かず審美性優れ、端部の肌当たりによる不快感が無いため、さらに好ましい。
【００４８】
［（ｂ）ほつれ性］
本実施例においては、洗濯後の編地についてほつれ性の評価を行った。
編地を編地緯方向へ２０.０ｃｍ、経方向へ１０.０ｃｍの長方形となるよう裁断した後、いずれか１つの角を４５°に等分するように角の中央へ５．０ｃｍの切り込みを入れ、試験片とした。試験片１枚と、ＪＩＳ  Ｌ  １９３０附属書ＨのＩＩＩ型適合品負荷布との合計が１．０ｋｇとなるよう負荷布の量を調整し、負荷布と共に家庭用洗濯機で４０℃のお湯で１５分×５０回の洗濯を実施した後、試験片を平干しした。乾燥後の試験片の編地の長辺（編地緯方向）、短辺（編地経方向）、切り込み部（編地４５°方向）についてそれぞれの裁断部観察し、以下の基準により評価し、３級以上であれば裁ち放しのまま衣服として使用可能とし、４級以上がほつれ性に優れると判断した。
５級：裁断部より２，０mm以上突出したほつれが発生しない
４級：裁断部より２，０mm以上突出したほつれが２．５４ｃｍあたり１〜５個以内
３級：裁断部より２，０mm以上突出したほつれが２．５４ｃｍあたり６〜１０個以内
２級：裁断部より２，０mm以上突出したほつれが２．５４ｃｍあたり１１〜２０個以内
１級：裁断部より２，０mm以上突出したほつれが２．５４ｃｍあたり２１個以上
尚、通常、ほつれ性は裁断直後の編地の編み終わりを伸長して、ほつれの有無を判断するため、実際に製品を使用する際、洗濯や乾燥などの負荷が編地にかかり、ほつれが発生することがある。そのため、裁断直後の編地を評価するだけでは不十分であり、洗濯後であってもほつれが発生しないことが、端部を裁ち放しのまま使用する衣服においては重要である。かかる事情を鑑み、本実施例においては、より厳しい条件によるほつれの評価として、洗濯後の編地についてほつれ性の評価を実施した。
【００４９】
（１１）着用感
実施例、比較例により得られた編地で上半身用の半袖インナーを縫製し、モニターに着用させ、前記半袖インナーの上からワイシャツを着用する。初夏における通勤を想定し、２８℃５０％ＲＨ環境下で、着用後５分間椅子に座って静止した後、トレッドミルを使用し、４．５ｋｍ／ｈｒの速度で２０分間歩行した。インナー着用から歩行終了までの着用感を、［項目１：着用中の快適性］と［項目２：端部の肌当たり］の２項目について、それぞれ、以下評価基準のもと５点満点で主観評価した。１０名のモニターによって試験を実施し、各項目の平均点を評価結果とした。平均値は小数点第二位以下を四捨五入し、小数点第一位まで求めた。平均点４．０以上は着用性又は快適性に優れると判断した。尚、風合いに優れる肌着においては、着用中の快適性が特に重要であり、端部の肌当たりも重要であるが、より優先して達成されるべきものである。
【００５０】
［項目１：着用中の快適性]
締め付け感、肌当たりの滑らかさ、動作追随性、風合いの観点から着心地を５点満点で評価した。
５点：非常に快適である
４点：快適である
３点：特に違和感はない
２点：不快である
１点：非常に不快である。
【００５１】
［項目２：端部の肌当たり]
端部の肌当たりの観点から着心地を５点満点で評価した。
５点：非常に快適である
４点：快適である
３点：特に違和感はない
２点：不快である
１点：非常に不快である。
【００５２】
以下の実施例、比較例、および表において、各種糸を下記のように表記する。
ナイロン：Ｎｙ
ポリエステル：Ｅｓ
キュプラ：Ｃｕ
ポリウレタン弾性糸：Ｐｕ
また、フィラメント数の単位をｆと表記する。
尚、特に断りがない限り、ポリウレタン弾性糸はベアを使用している。
【００５３】
［実施例１］
３２ゲージのダブル丸編機を使用し、以下の糸使いにて、図５の編方図で編地を編成した。
［シリンダ側及びダイアル側］
非弾性糸：Ｎｙ，３３ｄｔｅｘ／２６ｆ，仮撚糸
弾性糸：Ｐｕ，２２ｄｔｅｘ
編成した編地を連続精練機でリラックス、精練を行い、次いで、１９０℃で１分間プレセットを行った。染色時に柔軟剤ニッカシリコンＡＭＺ（日華化学株式会社)１．０％ｏｗｆを加えた状態で染色を実施し、１７０℃で１分の条件で仕上げセットを行って得られた編地を用いて半袖インナーを縫製し、評価を行った。評価結果を以下の表１、２に示す。
【００５４】
［実施例２］
２８ゲージのダブル丸編機を使用し、以下の糸使いにて、図５の編方図で編地を編成した。
［シリンダ側及びダイアル側］
非弾性糸：Ｎｙ，４４ｄｔｅｘ／３４ｆ，原糸
弾性糸：Ｐｕ，２２ｄｔｅｘ
編成した編地を連続精練機でリラックス、精練を行い、次いで、１８５℃で１分間プレセットを行った。染色時に柔軟剤ナイスポールＰＲＮ（日華化学株式会社)０．５％ｏｗｆを加えた状態で染色を実施し、１７０℃で１分の条件で仕上げセットを行って得られた編地を用いて半袖インナーを縫製し、評価を行った。評価結果を以下の表１、２に示す。
【００５５】
［実施例３］
３６ゲージのダブル丸編機を使用し、以下の糸使いにて、図５の編方図で編地を編成した。
［シリンダ側及びダイアル側］
非弾性糸：Ｎｙ，４４ｄｔｅｘ／３４ｆ，仮撚糸
弾性糸：Ｐｕ，２２ｄｔｅｘ
編成した編地を連続精練機でリラックス、精練を行い、次いで、１９０℃で１分間プレセットを行った。染色時に柔軟剤ニッカシリコンＡＭＺ（日華化学株式会社)１．０％ｏｗｆを加えた状態で染色を実施し、１７０℃で１分の条件で仕上げセットを行って得られた編地を用いて半袖インナーを縫製し、評価を行った。評価結果を以下の表１、２に示す。
【００５６】
［実施例４］
２８ゲージのダブル丸編機を使用し、以下の糸使いにて、図５の編方図で編地を編成した。
［シリンダ側］
非弾性糸：Ｅｓ，５６ｄｔｅｘ／３４ｆ，原糸
弾性糸：Ｐｕ，２２ｄｔｅｘ
［ダイアル側］
非弾性糸：複合糸（Ｎｙ，２２ｄｔｅｘ／１３ｆ＋Ｃｕ，３３ｄｔｅｘ／２６ｆ）
弾性糸：Ｐｕ，２２ｄｔｅｘ
編成した編地を連続精練機でリラックス、精練を行い、次いで、１９０℃で１分間プレセットを行った。染色時に柔軟剤ナイスポールＰＲＮ（日華化学株式会社)０．５％ｏｗｆを加えた状態で染色を実施し、１７０℃で１分の条件で仕上げセットを行って得られた編地を用いて半袖インナーを縫製し、評価を行った。評価結果を以下の表１、２に示す。
【００５７】
［実施例５］
２８ゲージのダブル丸編機を使用し、以下の糸使いにて、図６の編方図で編地を編成した。
［シリンダ側及びダイアル側］
非弾性糸：Ｎｙ，３３ｄｔｅｘ／３６ｆ，仮撚糸
弾性糸：Ｐｕ，２２ｄｔｅｘ
編成した編地を連続精練機でリラックス、精練を行い、次いで、１９０℃で１分間プレセットを行った。染色時に柔軟剤ナイスポールＰＲＮ（日華化学株式会社)０．５％ｏｗｆを加えた状態で染色を実施し、１７０℃で１分の条件で仕上げセットを行って得られた編地を用いて半袖インナーを縫製し、評価を行った。評価結果を以下の表１、２に示す。
【００５８】
［実施例６］
２８ゲージのダブル丸編機を使用し、以下の糸使いにて、図７の編方図で編地を編成した。
［シリンダ側及びダイアル側］
非弾性糸：Ｎｙ，３３ｄｔｅｘ／２６ｆ，仮撚糸
弾性糸：Ｐｕ，２２ｄｔｅｘ
編成した編地を連続精練機でリラックス、精練を行い、次いで、１９０℃で１分間プレセットを行った。染色時に柔軟剤ニッカシリコンＡＭＺ（日華化学株式会社)１．０％ｏｗｆを加えた状態で染色を実施し、１７０℃で１分の条件で仕上げセットを行って得られた編地を用いて半袖インナーを縫製し、評価を行った。評価結果を以下の表１、２に示す。
【００５９】
［実施例７］
２８ゲージのダブル丸編機を使用し、以下の糸使いにて、図８の編方図で編地を編成した。
［シリンダ側及びダイアル側］
非弾性糸：Ｎｙ，３３ｄｔｅｘ／２６ｆ，仮撚糸
弾性糸：Ｐｕ，２２ｄｔｅｘ
編成した編地を連続精練機でリラックス、精練を行い、次いで、１９０℃で１分間プレセットを行った。染色時に柔軟剤ニッカシリコンＡＭＺ（日華化学株式会社)１．０％ｏｗｆを加えた状態で染色を実施し、１７０℃で１分の条件で仕上げセットを行って得られた編地を用いて半袖インナーを縫製し、評価を行った。評価結果を以下の表１、２に示す。
【００６０】
［実施例８］
２８ゲージのダブル丸編機を使用し、以下の糸使いにて、図９の編方図で編地を編成した。
［シリンダ側及びダイアル側］
非弾性糸：Ｎｙ，３３ｄｔｅｘ／２６ｆ，仮撚糸
弾性糸：Ｐｕ，２２ｄｔｅｘ
編成した編地を連続精練機でリラックス、精練を行い、次いで、１９０℃で１分間プレセットを行った。染色時に柔軟剤ニッカシリコンＡＭＺ（日華化学株式会社)１．０％ｏｗｆを加えた状態で染色を実施し、１７０℃で１分の条件で仕上げセットを行って得られた編地を用いて半袖インナーを縫製し、評価を行った。評価結果を以下の表１、２に示す。
【００６１】
［実施例９］
２８ゲージのダブル丸編機を使用し、以下の糸使いにて、図１０の編方図で編地を編成した。
［シリンダ側及びダイアル側］
非弾性糸：Ｎｙ，４４ｄｔｅｘ／３４ｆ，仮撚糸
弾性糸：Ｐｕ，２２ｄｔｅｘ
編成した編地を連続精練機でリラックス、精練を行い、次いで、１９０℃で１分間プレセットを行った。染色時に柔軟剤ニッカシリコンＡＭＺ（日華化学株式会社)１．０％ｏｗｆを加えた状態で染色を実施し、１７０℃で１分の条件で仕上げセットを行って得られた編地を用いて半袖インナーを縫製し、評価を行った。評価結果を以下の表１、２に示す。
【００６２】
［実施例１０］
２８ゲージのダブル丸編機を使用し、以下の糸使いにて、図１１の編方図で編地を編成した。
［シリンダ側及びダイアル側］
非弾性糸：Ｎｙ，４４ｄｔｅｘ／３４ｆ，仮撚糸
弾性糸：Ｐｕ，２２ｄｔｅｘ
編成した編地を連続精練機でリラックス、精練を行い、次いで、１９０℃で１分間プレセットを行った。染色時に柔軟剤ニッカシリコンＡＭＺ（日華化学株式会社)１．０％ｏｗｆを加えた状態で染色を実施し、１７０℃で１分の条件で仕上げセットを行って得られた編地を用いて半袖インナーを縫製し、評価を行った。評価結果を以下の表３−１、４に示す。
【００６３】
［実施例１１］
４０ゲージのダブル丸編機を使用し、以下の糸使いにて、図１２の編方図で編地を編成した。
［シリンダ側及びダイアル側］
非弾性糸：Ｎｙ，１３ｄｔｅｘ／７ｆ，原糸
弾性糸：Ｐｕ，２２ｄｔｅｘ
編成した編地を連続精練機でリラックス、精練を行い、次いで、１９０℃で１分間プレセットを行った。染色時に柔軟剤ニッカシリコンＡＭＺ（日華化学株式会社)１．０％ｏｗｆを加えた状態で染色を実施し、１７０℃で１分の条件で仕上げセットを行って得られた編地を用いて半袖インナーを縫製し、評価を行った。評価結果を以下の表３−１、４に示す。
【００６４】
［実施例１２］
４０ゲージのダブル丸編機を使用し、以下の糸使いにて、図１３の編方図で編地を編成した。
［シリンダ側及びダイアル側］
非弾性糸：Ｎｙ，１３ｄｔｅｘ／７ｆ，原糸
弾性糸：Ｐｕ，２２ｄｔｅｘ
編成した編地を連続精練機でリラックス、精練を行い、次いで、１９０℃で１分間プレセットを行った。染色時に柔軟剤ニッカシリコンＡＭＺ（日華化学株式会社)１．０％ｏｗｆを加えた状態で染色を実施し、１７０℃で１分の条件で仕上げセットを行って得られた編地を用いて半袖インナーを縫製し、評価を行った。評価結果を以下の表３−１、４に示す。
【００６５】
［実施例１３］
３２ゲージのダブル丸編機を使用し、以下の糸使いにて、図１４の編方図で編地を編成した。
［シリンダ側及びダイアル側］
非弾性糸：Ｎｙ，３３ｄｔｅｘ／２６ｆ，仮撚糸
弾性糸：Ｐｕ，２２ｄｔｅｘ
編成した編地を連続精練機でリラックス、精練を行い、次いで、１９０℃で１分間プレセットを行った。染色時に柔軟剤ニッカシリコンＡＭＺ（日華化学株式会社)１．０％ｏｗｆを加えた状態で染色を実施し、１７０℃で１分の条件で仕上げセットを行って得られた編地を用いて半袖インナーを縫製し、評価を行った。評価結果を以下の表３−１、４に示す。
【００６６】
［実施例１４］
３２ゲージのダブル丸編機を使用し、以下の糸使いにて、図１５の編方図で編地を編成した。
［シリンダ側及びダイアル側］
非弾性糸：Ｎｙ，３３ｄｔｅｘ／２６ｆ，仮撚糸
弾性糸：Ｐｕ，２２ｄｔｅｘ
編成した編地を連続精練機でリラックス、精練を行い、次いで、１９０℃で１分間プレセットを行った。染色時に柔軟剤ニッカシリコンＡＭＺ（日華化学株式会社)１．０％ｏｗｆを加えた状態で染色を実施し、１７０℃で１分の条件で仕上げセットを行って得られた編地を用いて半袖インナーを縫製し、評価を行った。評価結果を以下の表３−１、４に示す。
【００６７】
［実施例１５］
３２ゲージのダブル丸編機を使用し、以下の糸使いにて、図１６の編方図で編地を編成した。
［シリンダ側及びダイアル側］
非弾性糸：Ｎｙ，３３ｄｔｅｘ／２６ｆ，仮撚糸
弾性糸：Ｐｕ，２２ｄｔｅｘ
編成した編地を連続精練機でリラックス、精練を行い、次いで、１９０℃で１分間プレセットを行った。染色時に柔軟剤ニッカシリコンＡＭＺ（日華化学株式会社)１．０％ｏｗｆを加えた状態で染色を実施し、１７０℃で１分の条件で仕上げセットを行って得られた編地を用いて半袖インナーを縫製し、評価を行った。評価結果を以下の表３−１、４に示す。
【００６８】
［比較例１］
２８ゲージのダブル丸編機を使用し、以下の糸使いにて、図１７の編方図で編地を編成した。
［シリンダ側］
非弾性糸：Ｎｙ，３３ｄｔｅｘ／３６ｆ，仮撚糸
弾性糸：Ｐｕ，２２ｄｔｅｘ
編成した編地を連続精練機でリラックス、精練を行い、次いで、１９０℃で１分間プレセットを行った。染色時に柔軟剤ナイスポールＰＲＮ（日華化学株式会社)０．５％ｏｗｆを加えた状態で染色を実施し、１７０℃で１分の条件で仕上げセットを行って得られた編地を用いて半袖インナーを縫製し、評価を行った。評価結果を以下の表３−２、４に示す。
【００６９】
［比較例２］
３２ゲージのダブル丸編機を使用し、以下の糸使いにて、図１８の編方図で編地を編成した。
［ダイアル側及びシリンダ側］
非弾性糸：綿，１２０／１
弾性糸：Ｐｕ，３３ｄｔｅｘ
編成した編地を連続精練機でリラックス、精練を行い、次いで、１９０℃で１分間プレセットを行った。染色時に柔軟剤ナイスポールＰＲＮ（日華化学株式会社)０．５％ｏｗｆを加えた状態で染色を実施し、１７０℃で１分の条件で仕上げセットを行って得られた編地を用いて半袖インナーを縫製し、評価を行った。評価結果を以下の表３−２、４に示す。
【００７０】
［比較例３］
３２ゲージのダブル丸編機を使用し、以下の糸使いにて、図１８の編方図で編地を編成した。
［ダイアル側及びシリンダ側］
複合糸：複合糸（Ｎｙ，２２ｄｔｅｘ／１３ｆ＋Ｃｕ，３３ｄｔｅｘ／２６ｆ）
弾性糸：Ｐｕ，２２ｄｔｅｘ
編成した編地を連続精練機でリラックス、精練を行い、次いで、１９０℃で１分間プレセットを行った。染色時に柔軟剤ニッカシリコンＡＭＺ（日華化学株式会社)１．０％ｏｗｆを加えた状態で染色を実施し、１７０℃で１分の条件で仕上げセットを行って得られた編地を用いて半袖インナーを縫製し、評価を行った。評価結果を以下の表３−２、４に示す。
【００７１】
［比較例４］
２８ゲージのダブル丸編機を使用し、以下の糸使いにて、図１９の編方図で編地を編成した。
［シリンダ側］
非弾性糸：Ｅｓ，５６ｄｔｅｘ／３４ｆ，原糸
弾性糸：Ｐｕ，２２ｄｔｅｘ
［ダイアル側］
非弾性糸：複合糸（Ｎｙ，２２ｄｔｅｘ／１３ｆ＋Ｃｕ，３３ｄｔｅｘ／２６ｆ）
弾性糸：Ｐｕ，２２ｄｔｅｘ
［連結糸］
弾性糸：Ｐｕ，３３ｄｔｅｘ
編成した編地を連続精練機でリラックス、精練を行い、次いで、１９０℃で１分間プレセットを行った。染色時に柔軟剤ニッカシリコンＡＭＺ（日華化学株式会社)１．０％ｏｗｆを加えた状態で染色を実施し、１７０℃で１分の条件で仕上げセットを行って得られた編地を用いて半袖インナーを縫製し、評価を行った。評価結果を以下の表３−２、４に示す。
【００７２】
［比較例５］
２８ゲージのダブル丸編機を使用し、以下の糸使いにて、図１９の編方図で編地を編成した。
［シリンダ側及びダイアル側］
非弾性糸：Ｅｓ，５６ｄｔｅｘ／３４ｆ，原糸
弾性糸：Ｐｕ，２２ｄｔｅｘ
［連結糸］
弾性糸：Ｐｕ，７５ｄｔｅｘ
編成した編地を連続精練機でリラックス、精練を行い、次いで、１９０℃で１分間プレセットを行った。染色時に柔軟剤ニッカシリコンＡＭＺ（日華化学株式会社)１．０％ｏｗｆを加えた状態で染色を実施し、１７０℃で１分の条件で仕上げセットを行って得られた編地を用いて半袖インナーを縫製し、評価を行った。評価結果を以下の表３−２、４に示す。
【００７３】
［比較例６］
２８ゲージのダブル丸編機を使用し、以下の糸使いにて、図５の編方図で、弾性糸を非弾性糸に置き換えた編地を編成した。
［シリンダ側及びダイアル側］
非弾性糸：Ｅｓ，５６ｄｔｅｘ／３４ｆ，原糸
弾性糸の置き換え：Ｅｓ，３３ｄｔｅｘ／２４ｆ，原糸
編成した編地を連続精練機でリラックス、精練を行い、次いで、１９０℃で１分間プレセットを行った。染色時に柔軟剤ニッカシリコンＡＭＺ（日華化学株式会社)１．０％ｏｗｆを加えた状態で染色を実施し、１７０℃で１分の条件で仕上げセットを行って得られた編地を用いて半袖インナーを縫製し、評価を行った。評価結果を以下の表３−２、４に示す。
【００７４】
［比較例７］
２８ゲージのダブル丸編機を使用し、以下の糸使いにて、図５の編方図で、弾性糸を非弾性糸に置き換えた編地を編成した。
［シリンダ側及びシリンダ側］
非弾性糸：Ｎｙ，３３ｄｔｅｘ／２４ｆ，原糸
弾性糸の置き換え：Ｎｙ，３３ｄｔｅｘ／２４ｆ，熱融着糸
編成した編地を連続精練機でリラックス、精練を行い、次いで、１８０℃で１分間プレセットを行った。染色時に柔軟剤ニッカシリコンＡＭＺ（日華化学株式会社)１．０％ｏｗｆを加えた状態で染色を実施し、１７０℃で１分の条件で仕上げセットを行って得られた編地を用いて半袖インナーを縫製し、評価を行った。評価結果を以下の表３−２、４に示す。
【００７５】
［比較例８］
３２ゲージのダブル丸編機を使用し、以下の糸使いにて、図２０の編方図で編地を編成した。
［シリンダ側及びダイアル側］
非弾性糸：Ｎｙ，３３ｄｔｅｘ／２６ｆ，仮撚糸
弾性糸：Ｐｕ，２２ｄｔｅｘ
編成した編地を連続精練機でリラックス、精練を行い、次いで、１９０℃で１分間プレセットを行った。染色時に柔軟剤ニッカシリコンＡＭＺ（日華化学株式会社)１．０％ｏｗｆを加えた状態で染色を実施し、１７０℃で１分の条件で仕上げセットを行って得られた編地を用いて半袖インナーを縫製し、評価を行った。評価結果を以下の表３−２、４に示す。
【００７６】
【表１】
2020193430.tif 000003
【００７７】
【表２】
2020193430.tif 000004
【００７８】
【表３−１】
2020193430.tif 000005
【００７９】
【表３−２】
2020193430.tif 000006
【００８０】
【表４】
2020193430.tif 000007
【産業上の利用可能性】
【００８１】
本発明の緯編地は、裁ち放し性と着用感に優れており、裁ち放しのまま衣服として用いても審美性を損なうことが無いため、肌着やスポーツウェアとして好適に利用可能である。
【符号の説明】
【００８２】
1    機上においた水平な編地
2    水平な編地に接する直線
3    発生したカールの編地端部に接する直線
d    カール角度
【図１】
2020193430.tif 000008
【図２】
2020193430.tif 000009
【図３】
2020193430.tif 000010
【図４】
2020193430.tif 000011
【図５】
2020193430.tif 000012
【図６】
2020193430.tif 000013
【図７】
2020193430.tif 000014
【図８】
2020193430.tif 000015
【図９】
2020193430.tif 000016
【図１０】
2020193430.tif 000017
【図１１】
2020193430.tif 000018
【図１２】
2020193430.tif 000019
【図１３】
2020193430.tif 000020
【図１４】
2020193430.tif 000021
【図１５】
2020193430.tif 000022
【図１６】
2020193430.tif 000023
【図１７】
2020193430.tif 000024
【図１８】
2020193430.tif 000025
【図１９】
2020193430.tif 000026
【図２０】
2020193430.tif 000027
【図２１】
2020193430.tif 000028